Brevet FR3038863A1 (20170120)
REVENDICATIONS1. Film multicouche comprenant : - une couche adhésive A d'épaisseur allant de 7 à 50 iam et constituée par une composition auto-adhésive thermofusible extrudable a qui a un indice d'écoulement (ou MIT), mesuré pour une température de 190°C et un poids total de 2,16 kg, allant de 0,01 à 200 g/10 minutes et qui comprend, sur la base du poids total de ladite composition a : - de 40 à 70 % en poids d'une composition al de copolymères blocs styréniques comprenant au moins un bloc élastomère, ladite composition al étant constituée, sur la base de son poids total : - de 30 à 90 % en poids d'au moins un copolymère dibloc choisi dans le groupe comprenant les SI, SBI, SIB, SB, SEB, SEP, et - de 10 à 70 % en poids d'au moins un copolymère tribloc choisi dans le groupe comprenant les SIS, SIBS, SBS, SEBS et SEPS ; la teneur en motifs styréniques totale de ladite composition al variant de 10 à 40 % en poids sur la base du poids total de al ; et - de 30 à 60 % en poids d'une ou plusieurs résines tackifiantes a2 ayant une température de ramollissement comprise entre 5 et 140 °C ; - une couche mince complexable B constituée d'un matériau thermoplastique b; et - une couche thermoscellable et sécable C ; les couches B et C étant liées entre elles par la couche A ; et ledit film étant caractérisé en ce que la couche C est constituée d'une composition c comprenant, sur la base du poids total de c, une teneur en poids d'au moins 95 % d'au moins 25 un copolyester linéaire Cl obtenu par polycondensation d'une composition m de monomères comprenant : - au moins un diol (i), - au moins un composé (ii) choisi parmi l'acide téréphtalique ou un de ses dérivés diesters, éventuellement substitué par un radical alkyle, et 30 - éventuellement un (ou plusieurs) composé (iii) choisi parmi un diacide carboxylique aromatique ou aliphatique ou un de ses dérivés diesters ou anhydrides ; les quantités des monomères (i), (ii) et (iii) mises en oeuvre dans la polycondensation étant telles que la température de ramollissement de Cl est inférieure à 190 °C. 3038863 Page 22\n<CLM>\1\tFilm multicouche selon la revendication 1, caractérisé en ce que la température de ramollissement du copolyester linéaire Cl compris dans la composition c constitutive de la couche thermoscellable et sécable C, est inférieure à 180°C, et de préférence à 175°C. 5\n<CLM>\1\tFilm multicouche selon l'une des revendications 1 ou 2, caractérisé en ce que le copolyester linéaire Cl est obtenu par polycondensation d'une composition m constituée, sur la base de teneurs exprimées en % molaire pour 100 moles de monomères, par : - environ 50 % de diol (i), - de 10 à 38 % de composé (ii), et 10 - de 12 à 40 % de composé (iii).\n<CLM>\1\tFilm multicouche selon l'une des revendications 1 à 3, caractérisé en ce que l'on utilise comme diol (i) l'éthylène glycol. 15\n<CLM>\1\tFilm multicouche selon l'une des revendications 1 à 4, caractérisé en ce que la composition a constitutive de la couche A présente un indice d'écoulement allant de 2 à 70 g/10 minutes.\n<CLM>\1\tFilm multicouche selon l'une des revendications 1 à 5, caractérisé en ce que la 20 composition al de copolymères blocs styréniques, comprise dans la composition a constitutive de la couche A, est constituée d'un copolymère tribloc SIS et d'un copolymère dibloc SI.\n<CLM>\1\tFilm multicouche selon l'une des revendications 1 à 6, caractérisé en ce que la ou les résines a2 comprises dans la composition a constitutive de la couche A, sont choisies parmi : - (ii) des résines obtenues par hydrogénation, polymérisation ou copolymérisation (avec un hydrocarbure aromatique) de mélanges d'hydrocarbures aliphatiques insaturés ayant environ 5, 9 ou 10 atomes de carbone issus de coupes pétrolières ; ou - (iii) des résines terpéniques résultant de la polymérisation d'hydrocarbures terpéniques en présence de catalyseurs de Friedel-Crafts, éventuellement modifiées par action de phénols. 3038863 Page 23\n<CLM>\1\tFilm multicouche selon l'une des revendications 1 à 7, caractérisé en ce que la composition a constitutive de la couche A comprend : - de 50 à 70 % de la composition al de copolymères blocs styréniques ; et - de 30 à 50 % de résine tackifiante a2. 5\n<CLM>\1\tFilm multicouche selon l'une des revendications 1 à 8, caractérisé en ce qu'il comprend également une couche de liaison D, reliant la couche A à la couche B, et/ou une couche de liaison E, reliant la couche A à la couche C. 10\n<CLM>\1\tFilm multicouche selon l'une des revendications 1 à 9, caractérisé en ce que l'épaisseur de la couche A varie de 8 à 25 1.1.m.\n<CLM>\1\tProcédé de fabrication du film multicouche tel que défini dans l'une des revendications 1 à 10, caractérisé en ce qu'il comprend la co-extrusion de la composition 15 auto-adhésive thermofusible a et des compositions b et c, à une température comprise entre 150°C et 200°C.\n<CLM>\1\tProcédé de fabrication selon la revendication 11, caractérisé en ce que la coextrusion est réalisée par soufflage de gaine. 20\n<CLM>\1\tProcédé de fabrication selon l'une des revendications 11 ou 12, caractérisé en ce qu'il comprend : (i) l'introduction, dans des extrudeuses séparées, des compositions et matériaux constitutifs des couches A, B, C, et le cas échéant D et E, sous la forme de granulés de taille 25 comprise entre 1 et 10 mm, puis (ii) la transformation par chauffage desdits granulés à l'état de liquide visqueux, puis (iii) le passage des flux correspondants à travers une tête d'extrusion comprenant un ensemble de filières annulaires coplanaires et concentriques portées chacune à 30 une température inférieure à 200°C, de manière à former une bulle tubulaire à plusieurs couches, dont l'ordre des couches correspond à celui désiré pour le film final, puis (iv) l'expansion radiale et l'étirement de la bulle, puis (v) le refroidissement de ladite bulle. 3038863 Page 24\n<CLM>\1\tProcédé de fabrication selon la revendication 13, caractérisé en ce que la tête d'extrusion mise en oeuvre à l'étape (iii) est une tête d'extrusion monobloc, dans laquelle les filières annulaires sont portées à une seule et même température inférieure à 200°C. 5\n<CLM>\1\tEmballage refermable comprenant : - un réceptacle à base de PET qui est constitué ou bien de PET amorphe ou bien d'un système bicouche de PET amorphe et de PET semi-cristallin, ledit réceptacle présentant un fond plan et un pourtour en forme de bande plane, et - un opercule constitué du film multicouche tel que défini dans l'une des 10 revendications 1 à 10, dont la couche thermoscellable et sécable (C) est thermoscellée sur le pourtour du réceptacle, au contact de PET amorphe. 15